상기 제 3 반응기 에서 는 실리콘 오일 0 . 2 중량 부 를 제 3 반응기 내부 로 연속 공급 하 고 , 160 ℃, 15 RPM 조건 에서 0 . 94 시간 반응 시킨 다음 반응물 을 제 4 반응기 로 이송 하 였 다 . 제 4 반응기 는 단계 적 으로 온도 를 높여 반응 시키 며 반응 온도 는 142 , 143 , 145 , 147 ℃ 로 0 . 78 시간 동안 반응 시켰 다 . 4 개 의 반응기 를 거친 중합물 은 휘 발조 를 통해 미 반응 모노머 와 용매 를 제거 한 후 펠 렛 화 하 여 최종 중합 품 을 제조 하 였 다 . 최종 중합 품 에 대해 수지 특성 분석 및 사출 성형품 에 대한 물성 분석 을 수행 하 였 다 .